(57)【特許請求の範囲】
【請求項１】
表面粗さＲａが０．１μｍ以下である表面の平滑な基体に、フッ素樹脂と芳香族系樹脂を含み粘度が２０〜５０００００ポイズの下塗り塗料を塗装して得られた下塗り層と、フッ素樹脂と無機質顔料を含み粘度が２０〜５０００００ポイズの中塗り塗料を塗装して得られた中塗り層と、フッ素樹脂を含み粘度が２０〜５０００００ポイズの上塗り塗料を塗装して得られた上塗り層の少なくとも３層を有するコーティング製品。
【請求項２】
下塗り塗料、中塗り塗料および上塗り塗料から選ばれる少なくともいずれかが一次密着剤および／または流動化剤をさらに含む請求項１のコーティング製品。
【請求項３】
フッ素樹脂が、テトラフルオロエチレン重合体、テトラフルオロエチレン／パーフルオロ（アルキルビニルエーテル）共重合体、テトラフルオロエチレン／ヘキサフルオロプロピレン共重合体、テトラフルオロエチレン／エチレン共重合体、クロロトリフルオロエチレン重合体、クロロトリフルオロエチレン／エチレン共重合体、フッ化ビニリデン重合体、フッ化ビニル重合体からなる群から選ばれる請求項１または２のコーティング製品。
【請求項４】
芳香族系樹脂が、主鎖に芳香環を含む熱可塑性樹脂である請求項１〜３のいずれかのコーティング製品。
【請求項５】
芳香族系樹脂が、ポリイミド樹脂、ポリアミド樹脂、ポリアミドイミド樹脂、ポリエーテルエーテルケトン樹脂、ポリエーテルスルホン樹脂、ポリフェニレンスルフィド樹脂、ポリオキシベンゾイル樹脂、ポリスルホン樹脂、ポリケトンスルフィド樹脂からなる群から選ばれる請求項４のコーティング製品。
【請求項６】
金属表面に下塗り塗料、中塗り塗料および上塗り塗料を塗装して得られるものである請求項１〜５のいずれかのコーティング製品。
【請求項７】
下塗り層、中塗り層および上塗り層から選ばれる少なくともいずれかがスクリーン塗装で形成されてなるものである請求項１〜６のいずれかのコーティング製品。
【発明の詳細な説明】
【０００１】
【発明の属する技術分野】
本発明は、フッ素樹脂を含む下塗り層、中塗り層および上塗り層の少なくとも３層からなる塗層と平滑な表面を有する基体との密着性が長期間にわたって優れ、マークや模様を施した場合にもその鮮明性を長期間にわたって保持しうるコーティング製品に関する。
【０００２】
【従来の技術】
金属表面にテトラフルオロエチレン重合体などのフッ素樹脂が分散した水系塗料を塗装したコーティング製品は、フライパン、鍋、ホットプレートといった厨房製品などに汎用されている。しかし、フッ素樹脂は非粘着性、耐薬品性、耐熱性などに優れるが、他の物質との親和性が低いため、金属表面に直接フッ素樹脂を塗装することは困難であった。したがって、従来は、金属表面とフッ素樹脂塗層との密着性を向上させるため、金属表面をブラスト、エッチングなどにより粗面化してフッ素樹脂が分散した水系塗料を塗装している。
【０００３】
しかし、塗層の表面も金属表面を反映して凹凸状となっており、鮮明なマークや模様を施しえなかった。本発明者らは、先にフッ素樹脂を主成分とするスクリーンプリント用インキを提案（特開平３−２１７４７０）したが、これによる平滑な金属表面との長期間の密着耐久性は不充分であった。
【０００４】
【発明が解決しようとする課題】
本発明は、基体表面、例えば平滑な金属表面、の上にフッ素樹脂を含有する塗料を塗装して得られる、積層体と基体表面との長期間の密着耐久性に優れるコーティング製品の提供を目的とする。
【０００５】
【課題を解決するための手段】
本発明者は、下塗り塗料に基体と良好な密着性を有する芳香族系樹脂を配合して下塗り層に接着性を持たせることにより、フッ素樹脂を含む塗層からなる積層体と基体との長期間の密着性を維持できることを見出した。また、中塗り塗料、上塗り塗料には芳香族系樹脂を添加しなくても、中塗り塗料にマークや模様を表示するため無機質顔料を添加することにより、着色された中塗り層は下塗り層と良好な密着性を有すること、上塗り層は中塗り層と良好な密着性を有することを見出した。
【０００６】
すなわち、本発明は、表面粗さＲａが０．１μｍ以下である表面の平滑な基体に、フッ素樹脂と芳香族系樹脂を含み粘度が２０〜５０００００ポイズの下塗り塗料を塗装して得られた下塗り層と、フッ素樹脂と無機質顔料を含み粘度が２０〜５０００００ポイズの中塗り塗料を塗装して得られた中塗り層と、フッ素樹脂を含み粘度が２０〜５０００００ポイズの上塗り塗料を塗装して得られた上塗り層の少なくとも３層を有するコーティング製品である。
【０００７】
本発明では、下塗り塗料、中塗り塗料および上塗り塗料から選ばれる少なくともいずれかが一次密着剤および／または流動化剤を含むことが好ましい。すなわち、塗装時の塗料の適正な流動性を発現するために流動化剤を、塗装後の適正塗層厚さを確保するための適正塗料粘度、および、予備乾燥後の形状維持と基体表面との密着性を確保するために一次密着剤を塗料に添加することが好ましい。
【０００８】
本発明に用いられるフッ素樹脂は、テトラフルオロエチレン、クロロトリフルオロエチレンなどのフルオロオレフィンの重合体、または、フルオロオレフィンとフルオロオレフィンと共重合可能なモノマーとの共重合体である。具体的には、以下のものが好ましく採用される。
【０００９】
テトラフルオロエチレン重合体（以下、ＰＴＦＥとする）、テトラフルオロエチレン／パーフルオロ（アルキルビニルエーテル）共重合体（以下、ＰＦＡとする）、テトラフルオロエチレン／ヘキサフルオロプロピレン共重合体、テトラフルオロエチレン／エチレン共重合体（以下、ＥＴＦＥとする）、クロロトリフルオロエチレン重合体、クロロトリフルオロエチレン／エチレン共重合体、フッ化ビニリデン重合体、フッ化ビニル重合体など。
【００１０】
塗料製造においてこれらのフッ素樹脂を良好に分散させるために、粉末状のフッ素樹脂を用いるのが好ましい。フッ素樹脂粉末の平均粒径は０．１〜４０μｍが好ましい。平均粒径が小さすぎると溶剤中での粒子の表面積が増大するため分散しにくくなり、また、チクソ性が増大して塗装が困難となる。平均粒径が大きすぎると平滑な塗層表面が得られず、また、スクリーン塗装の際にスクリーンが目詰まりする。
【００１１】
芳香族系樹脂は、主鎖にベンゼン環、ナフタレン環などの芳香環を含む熱可塑性樹脂であることが好ましく、ポリイミド樹脂、ポリアミド樹脂、ポリアミドイミド樹脂（以下、ＰＡＩとする）、ポリエーテルエーテルケトン樹脂、ポリエーテルスルホン樹脂（以下、ＰＥＳとする）、ポリフェニレンスルフィド樹脂（以下、ＰＰＳとする）、ポリオキシベンゾイル樹脂、ポリスルホン樹脂、ポリケトンスルフィド樹脂などが好ましく採用される。
【００１２】
下塗り塗料中のフッ素樹脂と芳香族系樹脂の配合比率は１０／９０〜９０／１０（重量％）、特に１０／９０〜５０／５０（重量％）、が好ましい。フッ素樹脂が１０重量％未満では中塗り層との充分な密着性が得にくく、芳香族系樹脂が１０重量％未満では基体表面、特には金属表面、との充分な密着性が得にくい。
【００１３】
中塗り塗料中のフッ素樹脂と無機質顔料の配合比率は５／９５〜９５／５（重量％）、特に４０／６０〜９０／１０（重量％）、が好ましい。フッ素樹脂が５重量％未満では下塗り層および上塗り層との間の密着性が損なわれ、無機質顔料が５重量％未満では着色が困難となる。
【００１４】
一次密着剤は、塗料にチクソ性を付与し、かつ、予備乾燥後の密着性を付与するものであり、塗膜の焼成段階では必要なく、残存すると逆に密着性を損なう。このため、一次密着剤は、焼成時に炭化することなく熱分解して低分子量化し、揮散するものが好ましい。炭化は焼成された塗層の色調や密着性を損なう。具体的にはポリイソブチルメタクリレート、ポリｔ−ブチルメタクリレート、ポリメチルメタクリレートなどのメタクリル樹脂が採用される。
【００１５】
塗料中にフッ素樹脂粉末を均一に分散するため、または、芳香族系樹脂、一次密着剤、流動化剤を溶解するため、各塗料には、通常、溶剤が添加される。一次密着剤の使用量は、溶剤に対して０．１〜６０重量％、特に０．１〜３０重量％、が好ましい。上記使用量とすると、各塗料に適正なチクソ性が付与されて良好な塗層が得られ、また、積層体（上塗り層、中塗り層、下塗り層の少なくとも３層からなる塗層）の形状が保持され鮮明なマークや模様が得られる。
【００１６】
流動化剤は、塗装時に塗料に剪断力が加わった際に塗料の適正な流動性を発現させるために用いられる。流動化剤は、焼成時に炭化して残存することなく熱分解、揮散するものが好ましく、セルロース系樹脂、ビニルアルコール樹脂（例えばポリビニルアルコール）、ポリビニルピロリドンなどが挙げられる。セルロース系樹脂の好ましい具体例としてはメチルセルロース、エチルセルロース、アセチルセルロース、プロピルセルロース、エチルヒドロキシエチルセルロース、エチルヒドロキシプロピルセルロースなどが挙げられる。
【００１７】
流動化剤の使用量は、溶剤に対して０．１〜４０重量％、特に０．１〜２０重量％、が好ましい。０．１重量％未満では、良好な流動性が得にくく、４０重量％超では流動性が阻害され鮮明なマークや模様が得にくい。
【００１８】
前述のように、塗料中にフッ素樹脂粉末を均一に分散するため、または、芳香族系樹脂、一次密着剤、流動化剤を溶解するため、焼成時に蒸発や熱分解して揮散するような溶剤が塗料に添加される。溶剤の具体例として、グリコールエーテル類やグリコールエステル類等が挙げられ、以下のものが好ましく採用される。
【００１９】
エチレングリコールジメチルエーテル、
エチレングリコールモノメチルエーテル、
エチレングリコールモノブチルエーテル、
ジエチレングリコールジメチルエーテル、
ジエチレングリコールモノメチルエーテル、
ジエチレングリコールモノエチルエーテル、
ジエチレングリコールモノブチルエーテル、
ジエチレングリコールジブチルエーテル、
エチレングリコールモノアセテート、
エチレングリコールモノプロピオネート、
エチレングリコールジアセテート、
エチレングリコールジプロピオネート、
エチレングリコールモノメチルエーテルアセテート、
エチレングリコールモノエチルエーテルアセテート、
エチレングリコールモノブチルエーテルアセテート、
ジエチレングリコールモノアセテート、
ジエチレングリコールモノエチルエーテルアセテート、
ジエチレングリコールモノメチルエーテルアセテート、
ジエチレングリコールモノブチルエーテルアセテート、
ジエチレングリコール、
トリエチレングリコール、
テトラエチレングリコール、
ジプロピレングリコールモノエチルエーテル、
トリプロピレングリコールモノメチルエーテルなど。
【００２０】
また、その他α−テルピネオール（α，α，４−トリメチル−３−シクロヘキセン−１−メタノール）、パインオイル、Ｎ−メチル−２−ピロリドン、メチルイソブチルケトン、ブチルアセテート、エチルアセテート、イソホロンなども好ましく採用される。
【００２１】
無機質顔料としては、白色顔料としてＴｉＯ2 系、ＺｎＯ系、ＺｎＳ系、青色顔料としてＣｏＯ・Ａｌ2 Ｏ3 系、３ＮａＡｌＳｉＯ4 ・Ｎａ2 Ｓ2 系、黒色顔料としてＦｅ3 Ｏ4 系、ＣｕＯ・Ｃｒ2 Ｏ3 系、赤色顔料としてＦｅ2 Ｏ3 系、黄色顔料としてＴｉＯ2 系、Ｆｅ2 Ｏ3 ・ＳｉＯ2 ・Ａｌ2 Ｏ3 系、褐色顔料としてＦｅ2 Ｏ3 系、紫色顔料としてＣｏ3 （ＰＯ4 ）2 系が用いられる。その他、体質顔料としてＣａＣＯ3 系、ＣａＳＯ4 系、ＭｇＯ・ＳｉＯ2 系、ＳｉＯ2 系、Ａｌ2 Ｏ3 系、シルバーマイカとしてＡｌ2 Ｏ3 ・ＳｉＯ2 系、蛍光顔料としてＺｎ2 ＳｉＯ4 系、ＺｎＳ系、なども用いられる。
【００２２】
本発明における塗料の塗装方法としては、スクリーン塗装、エアドクタ塗装、ブレード塗装、ロッド塗装、ナイフ塗装、パッド塗装、スクイズ塗装、含浸塗装、リバースロール塗装、トランスファロール塗装、グラビア塗装、キスロール塗装、キャスト塗装、スプレイ塗装、カーテン塗装、カレンダ塗装などを採用できる。特に、スクリーン塗装を採用することにより、本発明における高粘度の塗料を塗装して得られる塗層が厚く、被覆力の大きい鮮明な積層体が容易に得られる。また、スクリーン塗装は他の塗装と比べ簡単な設備でよく、本発明における塗料の塗装に好ましく採用される。
【００２３】
これらの塗装により、１〜１００μｍの厚さを有しエッジ部のくずれのない鮮明な積層体を得るため、本発明における上塗り、中塗り、下塗りの各塗料は、いずれも粘度を２０〜５０００００ポイズとする。２０ポイズ未満では塗料が流動しすぎ鮮明な画像は得られず、５０００００ポイズ超では粘度が高すぎ塗装できない。幅広く使われている一般的な、例えば、ＰＴＦＥ水系塗料は粘度が低すぎて使用できない。下塗り、中塗り、上塗りの各塗装回数はそれぞれ最低１回であり、必要に応じて複数回塗装できる。
【００２４】
本発明における各塗料には、フッ素樹脂粉末の分散を向上させるため、界面活性剤を必要に応じて添加できる。また、各塗料中の樹脂成分の自動酸化防止のために酸化防止剤を加えてもよい。さらに、粘度調整剤、分散安定剤、などの各種添加剤を配合できる。
【００２５】
上記の構成を有する物質の組み合わせからなり、適正な粘度、チクソ性、流動性を有する各塗料を金属などの基体の表面に塗装して得られる積層体は、基体表面と長期間の密着性を有し、鮮明なマークや模様を施しうる。
【００２６】
すなわち、下塗り塗装された下塗り塗料を焼成すると、まず溶剤が揮散し、ついで、一次密着剤、流動化剤の樹脂成分が熱分解し、さらに、芳香族系樹脂やフッ素樹脂が溶融して、基体表面、例えば金属表面、と強固に密着した下塗り層が得られる。基体としては、任意の金属が採用できる。本発明においては、基体として平滑な基体を採用できる。基体の表面平滑性については、例えば表面粗さＲa が０．１μｍ以下であっても、本発明を適用できる。また、平滑な基体を採用することにより、塗層表面も平滑になり、さらにはマークや模様を鮮明に施しうる。基体としては、具体的には、ステンレス、アルミニウム、アルミニウム合金、鉄、亜鉛メッキ鋼板などが採用できる。
【００２７】
この下塗り層の上に中塗り塗料を塗装し、また、その上に上塗り塗料を塗装し焼成することにより、中塗り塗料は下塗り塗料と同じくまず溶剤が揮散し、ついで、一次密着剤、流動化剤の樹脂成分が熱分解し、フッ素樹脂が溶融して無機質顔料とともに下塗層と密着した中塗り層が、同じく上塗り塗装された塗料は中塗り層と密着した上塗り層が得られる。
【００２８】
こうして得られる積層体を設けたコーティング製品は、従来のフッ素樹脂塗料を塗装した製品に比べ、積層体の表面が鮮映であり、長期の密着性に優れる。したがって、レンジフードやガステーブルなどキッチン廻りに代表される、熱を受け、または、油汚れの生じる箇所に好ましく採用される。
【００２９】
本発明のコーティング製品が採用される具体的な製品としては、以下のものが挙げられる。
【００３０】
ガステーブル、レンジフード、換気扇ボディー、換気扇ファン、厨房用壁材、オーブン内壁、オーブンボディー、オーブントースター内壁およびボディー、電子レンジボディーおよび内壁、フライパン、ホットプレート、炊飯器内釜、ケーキ型、ボール、ホームベーカリー用品、鍋、もちつき器、ガス給湯器ボディー、浄水器ボディー、食器乾燥機の内外装、ジャーおよびポットのインナー、卓上天ぷら鍋、キッチンナイフ、漬物桶等の台所関連商品やアイロン、照明器の傘および外装、洗濯機の内外装、衣料乾燥機の内外装、扇風機のファン、エアコンの室外機外装、温風ヒーターの内外装およびファン、オーディオパネルなどの家電製品、プリント基板等の電子部品、ブラインド、パーティション、スチール家具、事務機器、装飾具、サニタリー内装、トイレタリー内装等のインテリア製品、外壁材、屋根材、フェンス、門扉、郵便ポスト、雨樋、天幕、シャッター、ガードレール、道路標識、船舶内装、屋外広告物、物干し竿、給水タンク、燃料タンク、車輌、モニュメント、オブジェなどの屋外商品。
【００３１】
【実施例】
以下、実施例（例１〜１０）および比較例（例１１〜１２）によりさらに詳細に説明するが、本発明はこれらによって限定されない。
【００３２】
［オイルの調製］
ジエチレングリコールジブチルエーテル４４ｇとα−テルピネオール４４ｇとの混合溶媒にエチルセルロース１１ｇとポリイソブチルメタクリレート１ｇとを８０℃にて溶解してオイルを作成した。
【００３３】
［下塗り塗料の調製］
表１に示す種類・量のフッ素樹脂の粉末、芳香族系樹脂の粉末と表１に示す量（単位：ｇ）のオイルをあらかじめよく混練後、三本ロールを２回通して下塗り塗料Ｂ1 〜Ｂ5 とした。得られた下塗り塗料の常温での粘度（単位：ポイズ）も記した。
【００３４】
【表１】
0003636531.tif 000002
【００３５】
表１において、ＰＦＡは平均粒径７μｍのもの（ＴＷ３５０７、旭硝子製商品名）、ＥＴＦＥは平均粒径７μｍのもの（アフロンＬＭ７４０、旭硝子製商品名）、ＰＰＳは平均粒径１４．３μｍのもの（フォートロン、呉羽化学工業製商品名）、ＰＥＳは平均粒径２０．１μｍのもの（５００３Ｐ、ＩＣＩ製商品名）、ＰＡＩは平均粒径５．０μｍのもの（トーロン、三菱化学製商品名）、である。
【００３６】
［中塗り塗料の調製］
表２に示す種類・量のフッ素樹脂の粉末、無機質顔料と表２に示す量（単位：ｇ）のオイルをあらかじめよく混練後、三本ロールを２回通して中塗り塗料Ｍ1 〜Ｍ8 とした。得られた中塗り塗料の常温での粘度（単位：ポイズ）も記した。
【００３７】
【表２】
0003636531.tif 000003
【００３８】
表２において、ＰＦＡは平均粒径７μｍのもの（ＪＷ２０００粉砕品、旭硝子製商品名）、ＰＴＦＥは平均粒径０．２μｍのもの（Ｌ−１７０Ｊ、旭アイシーアイフロロポリマーズ製商品名）、ＥＴＦＥは平均粒径７μｍのもの（アフロンＬＭ７４０、旭硝子製商品名）、である。
【００３９】
［上塗り塗料の調製］
表３に示す種類・量のフッ素樹脂の粉末と表３に示す量（単位：ｇ）のオイルをあらかじめよく混練後、三本ロールを２回通して上塗り塗料Ｔ1 〜Ｔ5 とした。得られた上塗り塗料の常温での粘度（単位：ポイズ）も記した。
【００４０】
【表３】
0003636531.tif 000004
【００４１】
表３において、ＰＦＡは平均粒径７μｍのもの（ＪＷ２０００粉砕品、旭硝子製商品名）［ただし上塗り塗料Ｔ3 においては平均粒径３０μｍのもの（ＴＷ３５３０、旭硝子製商品名）、］、ＰＴＦＥは平均粒径０．２μｍのもの（Ｌ−１７０Ｊ、旭アイシーアイフロロポリマーズ製商品名）、ＥＴＦＥは平均粒径７μｍのもの（アフロンＬＭ７４０、旭硝子製商品名）、である。
【００４２】
［例１］
下塗り塗料Ｂ1 を１２０メッシュのスクリーンを通し、表面粗さＲa が０．０５９μｍの平滑な鋼板上に全面印刷し、１５０℃で１０分間乾燥後、３２０℃で６分間焼成し下塗り層を形成した。常温に冷却後、下塗り層の上に中塗り塗料Ｍ1 を１８０メッシュのスクリーンを通し全面印刷し、１５０℃で１０分間乾燥した。常温に冷却後、その上に中塗り塗料Ｍ2 を２００メッシュのスクリーンを通し砂目模様に印刷し、１５０℃で１０分間乾燥した。
【００４３】
さらに、常温に冷却後、その上に上塗り塗料Ｔ1 を１５０メッシュのスクリーンを通し全面塗装し、１５０℃で１０分間乾燥後、３８０℃で１０分間焼成し４層からなる厚さ２１μｍの積層体を形成したコーティング製品を得た。コーティング製品は画像鮮明性、耐熱性、非粘着性に優れ、積層体と鋼板との密着性は長期間にわたり優れた性能を示した。
【００４４】
なお、密着性試験は下記のようにＪＩＳ  Ｋ−５４００に準じて行った。積層体を、すきま間隔１ｍｍ、ます目１００個の碁盤目状にクロスカットしたコーティング製品を、沸騰水中に１時間浸漬し、乾燥した後粘着テープを貼り、剥がした後の積層体ます目の付着状態を目視観察した。ます目は１００個が残留した。また、コーティング製品を塩素系漂白剤原液（家庭用漂白剤商品名、キッチンハイター）に１２時間浸漬し、積層体の外観を観察したところ、外観に変化はなかった。これらの試験は、ガステーブル３〜４年使用の促進試験に相当する。
【００４５】
［例２］
下塗り塗料Ｂ1 の代わりに下塗り塗料Ｂ2 を使用した他は例１と同様にして、厚さ２０μｍの積層体を形成したコーティング製品を得た。コーティング製品の性能は、例１と同一であった。
【００４６】
［例３］
下塗り塗料Ｂ1 の代わりに下塗り塗料Ｂ3 を使用した他は例１と同様にして、厚さ２２μｍの積層体を形成したコーティング製品を得た。コーティング製品の性能は、例１と同一であった。
【００４７】
［例４］
中塗り塗料Ｍ1 の代わりに中塗り塗料Ｍ3 を使用した他は例１と同様にして、厚さ２１μｍの積層体を形成したコーティング製品を得た。コーティング製品の性能は、例１と同一であった。
【００４８】
［例５］
中塗り塗料Ｍ1 の代わりに中塗り塗料Ｍ4 を使用した他は例１と同様にして、厚さ２０μｍの積層体を形成したコーティング製品を得た。コーティング製品の性能は、例１と同一であった。
【００４９】
［例６］
上塗り塗料Ｔ1 の代わりに上塗り塗料Ｔ2 を使用した他は例１と同様にして、厚さ２０μｍの積層体を形成したコーティング製品を得た。コーティング製品の性能は、例１と同一であった。
【００５０】
［例７］
上塗り塗料Ｔ1 の代わりに上塗り塗料Ｔ3 を使用した他は例１と同様にして、厚さ２２μｍの積層体を形成したコーティング製品を得た。コーティング製品の性能は、例１と同一であった。
【００５１】
［例８］
中塗り塗料Ｍ1 の代わりに中塗り塗料Ｍ5 を使用し、中塗り塗料Ｍ2 の代わりに中塗り塗料Ｍ6 を使用し、上塗り塗料Ｔ1 の代わりに上塗り塗料Ｔ4 を使用した他は例１と同様にして、厚さ２２μｍの積層体を形成したコーティング製品を得た。コーティング製品の性能は、例１と同一であった。
【００５２】
［例９］
下塗り塗料Ｂ4 を１５０メッシュのスクリーンを通し平滑な鋼板上に全面印刷し１５０℃で１０分間乾燥し、下塗り層を形成した。常温に冷却後、下塗り層の上に中塗り塗料Ｍ7 を１２０メッシュのスクリーンを通し砂目模様に印刷し、１５０℃で１０分間乾燥した。
【００５３】
さらにその上に中塗り塗料Ｍ8 を１５０メッシュのスクリーンを通し、細かい砂目模様を印刷し、１５０℃で１０分間乾燥した。最後に上塗り塗料Ｔ5 を１２０メッシュのスクリーンを通し全面印刷し、１５０℃で１０分間乾燥後、３５０℃で１０分間焼成し、４層からなる厚さ２２μｍの積層体を成形したコーティング製品を得た。コーティング製品は２色印刷による画像鮮明性、耐熱性、非粘着性に優れ、積層体と鋼板との密着性は長期間にわたり優れた性能を示した。
【００５４】
［例１０］
下塗り塗料Ｂ1 の代わりに下塗り塗料Ｂ5 を使用した他は例１と同様にして、厚さ２３μｍの積層体を形成したコーティング製品を得た。コーティング製品の性能は、例１と同一であった。
【００５５】
［例１１］
上塗り塗料Ｔ1 を、１５０メッシュのスクリーンを通し平滑な鋼板上に全面印刷し、１５０℃で１０分間乾燥後、３８０℃で１０分間焼成し１０μｍの塗膜厚さを形成したコーティング製品を得た。塗膜と鋼板との密着性は不充分で、クロスカットによる碁盤目状のます目は５３個が残留し、塩素系漂白剤原液に１２時間浸漬後、塗膜にふくれが生じた。
【００５６】
［例１２］
常温の粘度が１．２ポイズである水系ＰＴＦＥ系下塗り塗料（ロリアンタルコートプライマーＬＡ４６３９ＢＫ、旭アイシーアイフロロポリマーズ製商品名）を１００メッシュのスクリーンを通し平滑な鋼板上に全面印刷した。しかし、塗料が流動しタレが生じた。
【００５７】
１２０℃で１０分間乾燥後、３２０℃で６分間焼成した。常温に冷却後、常温の粘度が１．５ポイズである水系ＰＴＦＥ系中塗り塗料（ロリアンタルコート中塗りＬＡ２０３９ＰＷ、旭アイシーアイフロロポリマーズ製商品名）を１５０メッシュのスクリーンを通し砂目模様の印刷をしたが、塗料が流動しタレが生じ、砂目模様を形成できなかった。
【００５８】
１２０℃で１０分間乾燥後、常温に冷却し、その上に常温の粘度が１．８ポイズである水系ＰＴＦＥ系上塗り塗料（ロリアンタルコート上塗りＬＡ８０３２ＰＷ、旭アイシーアイフロロポリマーズ製商品名）を１２０メッシュのスクリーンを通し全面印刷した。塗料が流動しタレが生じた。
【００５９】
１２０℃で１０分間乾燥後、３８０℃で１０分間焼成した。得られた積層体は砂目模様を形成しておらず、平坦部の厚さが１０μｍのコーティング製品を得た。積層体と鋼板との密着性は、クロスカットによる碁盤目状のます目は６１個が残留し、塩素系漂白剤原液に１２時間浸漬後、積層体にふくれが生じた。
【００６０】
【発明の効果】
基体表面、例えば平滑な金属表面、にフッ素樹脂と芳香族系樹脂を含有する高粘度の下塗り塗料、フッ素樹脂と無機質顔料を含有する高粘度の中塗り塗料、およびフッ素樹脂を含有する高粘度の上塗り塗料を塗装することにより、下塗り層、中塗り層、上塗り層の少なくとも３層からなる積層体と基体表面との長期間の密着耐久性と表面非粘着性に優れ、さらに、鮮明なマークや模様を施されたコーティング製品が得られる。